(57)【特許請求の範囲】
【請求項１】
結晶基板の結晶成長面上に、直接または他の層を介して、凸部または凹部からなる凹凸部を形成して結晶成長用基板を製造し、ついで、エピタキシャル膜を成膜して結晶性積層構造体を製造する方法であって、前記凹凸部の形成を、結晶成長方向に垂直または略垂直な第１および第２の結晶軸を有しており、さらに、第１の結晶軸方向の熱膨張係数が第２の結晶軸方向の熱膨張係数よりも大きい結晶基板の結晶成長面の一部または全部に、第１の結晶軸に対して垂直または略垂直な方向に、前記凹凸部として、複数の凹凸部を周期的に形成することにより行い、前記エピタキシャル膜の成膜を、前記結晶成長用基板の結晶成長面上に、前記エピタキシャル膜としてコランダム構造を有するエピタキシャル膜を形成することにより行うことを特徴とする製造方法。
【請求項２】
凹凸部が、ストライプ状である請求項１記載の結晶性積層構造体の製造方法。
【請求項３】
第１および第２の結晶軸方向の熱膨張係数差が、結晶成長温度において、０．５×１０−６Ｋ−１以上である請求項１または２に記載の結晶性積層構造体の製造方法。
【請求項４】
結晶基板の結晶成長面上に、直接または他の層を介して、凸部または凹部からなる凹凸部が形成されている結晶成長用基板であって、前記結晶基板が、結晶成長方向に垂直または略垂直な第１および第２の結晶軸を有しており、第１の結晶軸方向の熱膨張係数が第２の結晶軸方向の熱膨張係数よりも大きく、前記結晶成長面の一部または全部に、第１の結晶軸に対して垂直または略垂直な方向に、前記凹凸部が形成されている結晶成長用基板の結晶成長面上に、エピタキシャル膜が形成されている結晶性積層構造体であって、エピタキシャル膜の結晶成長方向が、第１の結晶軸および第２の結晶軸に垂直または略垂直であり、且つ、エピタキシャル膜がコランダム構造を有することを特徴とする結晶性積層構造体。
【請求項５】
エピタキシャル膜の膜厚が１０μｍ以上である請求項４記載の結晶性積層構造体。
【請求項６】
エピタキシャル膜が酸化物半導体を主成分として含む請求項４または５に記載の結晶性積層構造体。
【請求項７】
酸化物半導体が、少なくともガリウムを含む請求項６記載の結晶性積層構造体。
【請求項８】
結晶基板が、サファイア基板である請求項４〜７のいずれかに記載の結晶性積層構造体。
【請求項９】
請求項４〜８のいずれかに記載の結晶性積層構造体を用いてなる半導体装置。
【発明の詳細な説明】
【技術分野】
【０００１】
本発明は、半導体装置の製造に有用な結晶成長用基板、結晶性積層構造体およびそれらの製造方法ならびにエピタキシャル成長方法に関する。
【背景技術】
【０００２】
従来、異種基板上に結晶成長させる際に、クラックや格子欠陥が生じる問題がある。この問題に対し、基板と膜の格子定数や熱膨張係数を整合させること等が検討されている。また、不整合が生じる場合には、ＥＬＯのような成膜手法等も検討されている。
【０００３】
特許文献１には、異種基板上にバッファ層を形成し、前記バッファ層上に酸化亜鉛系半導体層を結晶成長させる方法が記載されている。特許文献２には、ナノドットのマスクを異種基板上に形成して、ついで、単結晶半導体材料層を形成することが記載されている。非特許文献１には、サファイア上に、ＧａＮのナノカラムを介して、ＧａＮを結晶成長させる手法が記載されている。非特許文献２には、周期的なＳｉＮ中間層を用いて、Ｓｉ（１１１）上にＧａＮを結晶成長させて、ピット等の欠陥を減少させる手法が記載されている。
【０００４】
しかしながら、いずれの技術も、成膜速度が悪かったり、基板にクラック、転位、反り等が生じたり、また、エピタキシャル膜に転位やクラック等が生じたりして、高品質なエピタキシャル膜を得ることが困難であり、基板の大口径化やエピタキシャル膜の厚膜化においても、支障が生じていた。
【先行技術文献】
【特許文献】
【０００５】
【特許文献１】特開２０１０−２３２６２３号公報
【特許文献２】特表２０１０−５１６５９９号公報
【非特許文献】
【０００６】
【非特許文献１】Kazuhide Kusakabe., et al., “Overgrowth of GaN layer on GaN nano-columns by RF-molecular beam epitaxy”, Journal of Crystal Growth 237-239 (2002) 988-992
【非特許文献２】K. Y. Zang., et al.，”Defect reduction by periodic SiNx interlayers in gallium nitride grown on Si (111)”, Journal of Applied Physics 101, 093502 (2007)
【発明の概要】
【発明が解決しようとする課題】
【０００７】
本発明は、異種基板上でも、工業的有利にエピタキシャル層を形成できる結晶成長用基板およびエピタキシャル成長方法を提供することを目的とする。
【課題を解決するための手段】
【０００８】
本発明者らは、上記目的を達成すべく鋭意検討した結果、結晶成長用基板上に、凸部または凹部からなる凹凸部を、前記結晶基板の熱膨張係数が高い結晶軸方向に垂直となる方向に形成すると、驚くべきことに、エピタキシャル成長の成長速度が飛躍的に向上することを知見し、上記した従来の問題を一挙に解決できることを見出した。
【０００９】
また、本発明者らは、上記知見を得た後、さらに検討を重ねて本発明を完成させるに至った。
【００１０】
すなわち、本発明は、以下の発明に関する。
［１］  結晶基板の結晶成長面上に、直接または他の層を介して、凸部または凹部からなる凹凸部が形成されている結晶成長用基板であって、前記結晶基板が、結晶成長方向に垂直または略垂直な第１および第２の結晶軸を有しており、第１の結晶軸方向の熱膨張係数が第２の結晶軸方向の熱膨張係数よりも大きく、前記結晶成長面の一部または全部に、第１の結晶軸に対して垂直または略垂直な方向に前記凹凸部が形成されていることを特徴とする結晶成長用基板。
［２］  凹凸部が、周期的に形成されている前記［１］記載の結晶成長用基板。
［３］  凹凸部が、ストライプ状、ドット状、メッシュ状またはランダム状である前記［１］または［２］に記載の結晶成長用基板。
［４］  凹部が、結晶基板の結晶成長面上に設けられた空隙層である前記［１］〜［３］のいずれかに記載の結晶成長用基板。
［５］  第１および第２の結晶軸方向の熱膨張係数差が、結晶成長温度において、０．５×１０−６Ｋ−１以上である前記［１］〜［４］のいずれかに記載の結晶成長用基板。
［６］  前記［１］〜［５］のいずれかに記載の結晶成長用基板の結晶成長面上に、エピタキシャル膜が形成されていることを特徴とする結晶性積層構造体。
［７］  エピタキシャル膜がコランダム構造を有する前記［６］記載の結晶性積層構造体。
［８］  エピタキシャル膜が酸化物半導体を主成分として含む前記［６］または［７］に記載の結晶性積層構造体。
［９］  酸化物半導体が、少なくともガリウムを含む前記［８］記載の結晶性積層構造体。
［１０］  結晶基板が、サファイア基板である前記［１］〜［９］のいずれかに記載の結晶性積層構造体。
［１１］  結晶基板の結晶成長面上に、直接または他の層を介して、凸部または凹部からなる凹凸部を形成する結晶成長用基板を製造する方法であって、
前記凹凸部の形成を、結晶成長方向に垂直または略垂直な第１および第２の結晶軸を有しており、さらに、第１の結晶軸方向の熱膨張係数が第２の結晶軸方向の熱膨張係数よりも大きい結晶基板の結晶成長面の一部または全部に、第１の結晶軸に対して垂直または略垂直な方向に前記凹凸部を形成することを特徴とする結晶成長用基板の製造方法。
［１２］  結晶基板の結晶成長面上に、直接または他の層を介して、凸部または凹部からなる凹凸部を形成して結晶成長用基板を製造し、ついで、エピタキシャル膜を成膜して結晶性積層構造体を製造する方法であって、
前記凹凸部の形成を、結晶成長方向に垂直または略垂直な第１および第２の結晶軸を有しており、さらに、第１の結晶軸方向の熱膨張係数が第２の結晶軸方向の熱膨張係数よりも大きい結晶基板の結晶成長面の一部または全部に、第１の結晶軸に対して垂直または略垂直な方向に前記凹凸部を形成することにより行うことを特徴とする製造方法。
［１３］  前記［１］〜［５］のいずれかに記載の結晶成長用基板を用いることを特徴とするエピタキシャル成長方法。
［１４］  前記［６］〜［１０］のいずれかに記載の結晶性積層構造体からなる半導体装置。
【発明の効果】
【００１１】
本発明によれば、エピタキシャル結晶成長の成膜速度が向上し、工業的有利にエピタキシャル層を形成することができる。
【図面の簡単な説明】
【００１２】
【図１】本発明に用いられる結晶基板を模式的に示す。
【図２】本発明における結晶成長用基板の好適な一態様を示す模式図である。
【図３】本発明における結晶成長用基板の好適な別の一態様を示す模式図である。
【図４】本発明における結晶成長用基板の好適な別の一態様を示す模式図である。
【図５】本発明における結晶成長用基板の好適な別の一態様を示す模式図である。
【図６】実施例で用いたミスト・エピタキシー装置の構成図である。
【図７】実施例における光学顕微鏡による断面像を示す。
【図８】比較例における光学顕微鏡による断面像を示す。
【発明を実施するための形態】
【００１３】
本発明の結晶成長用基板は、結晶基板の結晶成長面上に凸部または凹部からなる凹凸部が形成されている結晶成長用基板であって、前記結晶基板が、結晶成長方向に垂直または略垂直な第１および第２の結晶軸を有しており、第１の結晶軸方向の熱膨張係数が第２の結晶軸方向の熱膨張係数よりも大きく、前記結晶成長面の一部または全部に、第１の結晶軸に対して垂直または略垂直な方向に前記凹凸部が形成されていることを特徴とする。
【００１４】
＜結晶成長用基板＞
「結晶成長用基板」は、エピタキシャル膜を支持できるものであって、少なくとも、前記結晶成長面の一部または全部に、第１の結晶軸に対して垂直または略垂直な方向に凸部または凹部からなる凹凸部が形成されていれば特に限定されない。なお、前記「結晶成長面」は、結晶成長用基板の主面であり、エピタキシャル膜を成膜する面をいう。
【００１５】
＜結晶基板＞
前記結晶基板は、前記結晶成長方向に垂直または略垂直な第１および第２の結晶軸を有しており、第１の結晶軸方向の熱膨張係数が第２の結晶軸方向の熱膨張係数よりも大きければ特に限定されない。公知の基板であってよく、絶縁体基板であってもよいし、導電性基板であってもよいし、半導体基板であってもよい。「結晶成長方向」とは、前記結晶基板の表面の特定の点を基準点としたときに、その基準点からエピタキシャル膜の表面に到達する距離が最短となるベクトル方向のことをいう。前記結晶基板としては、例えば、コランダム構造を有する結晶物を主成分として含む基板、またはβ−ガリア構造を有する結晶物を主成分として含む基板、六方晶構造を有する基板などが挙げられる。なお、前記「主成分」とは、基板中の組成比で、前記結晶物を５０％以上含むものをいい、好ましくは７０％以上含むものであり、より好ましくは９０％以上含むものである。
【００１６】
前記コランダム構造を有する結晶物を主成分として含む基板としては、例えば、サファイア基板、α型酸化ガリウム基板などが挙げられる。前記β−ガリア構造を有する結晶物を主成分として含む基板としては、例えば、β−Ｇａ２Ｏ３基板、またはβ−Ｇａ２Ｏ３とＡｌ２Ｏ３とを含む混晶体基板などが挙げられる。なお、β−Ｇａ２Ｏ３とＡｌ２Ｏ３とを含む混晶体基板としては、例えば、Ａｌ２Ｏ３が０ｗｔ％より多くかつ６０ｗｔ％以下である混晶体基板などが好適な例として挙げられる。また、前記六方晶構造を有する基板としては、例えば、ＳｉＣ基板、ＺｎＯ基板、ＧａＮ基板などが挙げられる。その他の結晶基板の例示としては、例えば、Ｓｉ基板などが挙げられる。本発明においては、前記結晶基板が、サファイア基板であるのが好ましい。前記サファイア基板はオフ角を有していてもよい。前記オフ角は、特に限定されないが、好ましくは０°〜１５°である。
【００１７】
前記結晶基板は、前記結晶成長方向に垂直または略垂直な第１および第２の結晶軸を有している。ここで、「垂直または略垂直」は、前記結晶成長方向に垂直な軸に対して、好ましくは約±２０度の範囲内であり、より好ましくは約±１０度の範囲内であり、最も好ましくは約±５度の範囲内である。
【００１８】
図１は、本発明に用いられる結晶基板を模式的に示す。図１の結晶基板は、結晶成長面１と、Ｘ軸、Ｙ軸およびＺ軸にそれぞれ異なる結晶軸とを少なくとも有しており、Ｙ軸の矢印方向が結晶成長方向となっている。また、Ｘ軸方向の熱膨張係数は、Ｚ軸方向の熱膨張係数よりも大きい。そのため、Ｘ軸が第１の結晶軸であり、Ｚ軸が第２の結晶軸である。第１の結晶軸方向の熱膨張係数は、第２の結晶軸方向の熱膨張係数よりも大きければ特に限定されない。本発明においては、第１の結晶軸と第２の結晶軸との熱膨張係数差が、０．５×１０−６Ｋ−１以上であるのが好ましく、０．８×１０−６Ｋ−１以上であるのがより好ましく、１．０×１０−６Ｋ−１以上であるのが最も好ましい。
【００１９】
なお、前記結晶基板の厚さは、特に限定されないが、好ましくは、５０〜２０００μｍであり、より好ましくは２００〜８００μｍである。
【００２０】
＜凹凸部＞
前記凹凸部は、凸部または凹部からなるものであれば特に限定されず、凸部からなる凹凸部であってもよいし、凹部からなる凹凸部であってもよいし、凸部と凹部とからなる凹凸部であってもよい。また、前記凹凸部は、規則的な凸部または凹部から形成されていてもよいし、不規則な凸部または凹部から形成されていてもよい。本発明においては、複数の凹凸部が周期的に形成されているのが好ましい。前記凹凸部の形状としては、特に限定されず、ストライプ状、ドット状、メッシュ状またはランダム状などが挙げられるが、本発明においては、ストライプ状またはドット状が好ましい。なお、ドットの表面形状としては、例えば三角形、四角形（例えば正方形、長方形若しくは台形等）、五角形若しくは六角形等の多角形状、円状、楕円状などが挙げられる。前記凹凸部の凹部または凸部の形状としては、特に限定されないが、例えば、コの字型、Ｕ字型、逆Ｕ字型、波型、または三角形、四角形（例えば正方形、長方形若しくは台形等）、五角形若しくは六角形等の多角形等が挙げられる。
【００２１】
前記凸部の構成材料としては、特に限定されず、公知の材料であってよい。絶縁体材料であってもよいし、導電体材料であってもよいし、半導体材料であってもよいが、縦方向の結晶成長を阻害可能な材料が好ましい。また、前記構成材料は、非晶であってもよいし、単結晶であってもよいし、多結晶であってもよい。前記凸部の構成材料としては、例えば、Ｓｉ、Ｇｅ、Ｔｉ、Ｚｒ、Ｈｆ、Ｔａ、Ｓｎ等の酸化物、窒化物または炭化物、カービン、ダイヤモンド、金属、これらの混合物などが挙げられる。より具体的には、ＳｉＯ２、ＳｉＮまたは多結晶シリコンを主成分として含むＳｉ含有化合物、前記結晶性半導体の結晶成長温度よりも高い融点を有する金属（例えば、白金、金、銀、パラジウム、ロジウム、イリジウム、ルテニウムなどの貴金属等）などが挙げられる。なお、前記構成材料の含有量は、凸部中、組成比で、５０％以上が好ましく、７０％以上がより好ましく、９０％以上が最も好ましい。
【００２２】
前記凸部の形成手段としては、公知の手段であってよく、例えば、フォトリソグラフィー、電子ビームリソグラフィー、レーザーパターニング、その後のエッチング（例えばドライエッチングまたはウェットエッチング等）などの公知のパターニング加工手段などが挙げられる。本発明においては、前記凸部がストライプ状またはドット状であるのが好ましく、ストライプ状であるのがより好ましい。
【００２３】
前記凹部は、特に限定されないが、上記凸部の構成材料と同様のものであってよいし、結晶基板であってもよい。本発明においては、前記凹部が、ドット状であるのが好ましく、前記シリコン含有化合物からなるマスク層にドット状の凹部が設けてあるのがより好ましい。前記凹部の形成手段としては、前記の凸部の形成手段と同様の手段を用いることができる。また、前記凹部が結晶基板の結晶成長面上に設けられた空隙層であるのも好ましい。前記空隙層は、公知の溝加工手段により、結晶基板に溝を設けることで、前記結晶基板の結晶成長面上に形成することができる。空隙層の溝幅、溝深さ、テラス幅等は、本発明の目的を阻害しない限り、特に限定されず、適宜に設定することができる。また、空隙層には、空気が含まれていてもよいし、不活性ガス等が含まれていてもよい。
【００２４】
本発明においては、前記凹凸部を、前記結晶成長面の一部または全部に、第１の結晶軸に対して垂直または略垂直な方向に形成する。ここで、「垂直または略垂直」は、第１の結晶軸方向に垂直な軸に対して、好ましくは約±２０度の範囲内であり、より好ましくは約±１０度の範囲内であり、最も好ましくは約±５度の範囲内である。
【００２５】
図２は、本発明における結晶成長用基板の好適な一態様を示す。図２の結晶成長用基板１１は、結晶基板１０および凸部２を備えている。結晶基板１０は、結晶成長面１と、Ｘ軸、Ｙ軸およびＺ軸にそれぞれ異なる結晶軸とを少なくとも有しており、Ｙ軸の矢印方向が結晶成長方向となっている。また、Ｘ軸方向の熱膨張係数は、Ｚ軸方向の熱膨張係数よりも大きい。そのため、Ｘ軸が第１の結晶軸であり、Ｚ軸が第２の結晶軸である。また、結晶基板１０の結晶成長面１には、凸部２が設けられており、第１の結晶軸に対して垂直な方向を向いて凸部２がストライプ状に形成されている。
【００２６】
図３は、本発明における結晶成長用基板の好適な別の一態様を示す。図３の結晶成長用基板１１は、図２と同様に、結晶基板１０および凸部２を備えている。結晶基板１０は、結晶成長面１と、Ｘ軸、Ｙ軸およびＺ軸にそれぞれ異なる結晶軸とを少なくとも有しており、Ｙ軸の矢印方向が結晶成長方向となっている。また、Ｘ軸方向の熱膨張係数は、Ｚ軸方向の熱膨張係数よりも大きい。そのため、Ｘ軸が第１の結晶軸であり、Ｚ軸が第２の結晶軸である。また、結晶基板１０の結晶成長面１には、凸部２が設けられており、第１の結晶軸に対して垂直な方向を向いて凸部２がドット状に形成されている。
【００２７】
図４は、本発明における結晶成長用基板の好適な別の一態様を示す。図４の結晶成長用基板１１は、結晶基板１０およびマスク層５を備えている。結晶基板１０は、結晶成長面１と、Ｘ軸、Ｙ軸およびＺ軸にそれぞれ異なる結晶軸とを少なくとも有しており、Ｙ軸の矢印方向が結晶成長方向となっている。また、Ｘ軸方向の熱膨張係数は、Ｚ軸方向の熱膨張係数よりも大きい。そのため、Ｘ軸が第１の結晶軸であり、Ｚ軸が第２の結晶軸である。マスク層５には、第１の結晶軸に垂直な方向に凹部３が形成されている。凹部３は、マスク層５にドット状の穴が空けられたことにより形成され、前記穴からは結晶基板１０が露出している。また、マスク層５は、縦方向の結晶成長を阻害可能な層であれば特に限定されない。マスク層５の構成材料としては、例えば、ＳｉＯ２等のシリコン含有化合物などの公知の材料等が挙げられ、フォトリソグラフィー等の公知の手段を用いてマスク層５を形成することができる。
【００２８】
図５は、本発明における結晶成長用基板の好適な別の一態様を示す。図５の結晶成長用基板１１は、結晶基板１０に凹部３を備えている。結晶基板１０は、結晶成長面１と、Ｘ軸、Ｙ軸およびＺ軸にそれぞれ異なる結晶軸とを少なくとも有しており、Ｙ軸の矢印方向が結晶成長方向となっている。また、Ｘ軸方向の熱膨張係数は、Ｚ軸方向の熱膨張係数よりも大きい。そのため、Ｘ軸が第１の結晶軸であり、Ｚ軸が第２の結晶軸である。また、結晶基板１０の結晶成長面１には、凹部３として溝が設けられており、第１の結晶軸に対して垂直な方向を向いて凹部３がストライプ状に形成されている。なお、前記凹部３の形成は、公知の溝加工手段を用いて行うことができる。
【００２９】
「熱膨張係数」は、ＪＩＳＲ１６１８に準拠して測定される値をいう。ここで、本発明において好適なサファイア基板の例を挙げると、例えば、前記結晶基板がａ面サファイア基板である場合には、ｃ軸を第１の結晶軸とし、ｍ軸を第２の結晶軸とすることが最も好ましくなる。
【００３０】
また、本発明においては、前記結晶基板上にバッファ層や応力緩和層等の他の層を設けもよく、このように、他の層を設ける場合には、他の層上でも他の層下でも前記凹凸部を形成してもよいが、好ましくは、他の層上に、前記凹凸部を形成する。
【００３１】
前記結晶成長用基板は、エピタキシャル結晶成長用の基板として好適に用いられる。前記結晶成長用基板を用いて、前記結晶成長用基板の結晶成長面上に、エピタキシャル結晶成長によりエピタキシャル膜を形成して結晶性積層構造体を製造することができ、このようにして得られた結晶性積層構造体も本発明に含まれる。
【００３２】
前記結晶性積層構造体は、前記結晶成長用基板の結晶成長面上に、エピタキシャル結晶成長により形成されたエピタキシャル膜が形成されていれば特に限定されない。
【００３３】
「結晶性積層構造体」とは、一層以上の結晶層を含む構造体であり、結晶層以外の層（例：アモルファス層）を含んでいてもよい。また、結晶層は、単結晶層であることが好ましいが、多結晶層であってもよい。
【００３４】
前記エピタキシャル膜は、結晶成長した膜であれば特に限定されないが、本発明においては、前記エピタキシャル膜がコランダム構造を有するのが好ましい。また、前記エピタキシャル膜は、結晶性半導体膜であるのが好ましい。前記結晶性半導体膜の主成分である半導体としては、例えば、Ｓｉ、ＳｉＧｅ、ＳｉＣなどのシリコン系半導体、ＧａＡｓ、ＧａＮ、ＧａＰなどのガリウム系半導体、ＩｎＰ、ＩｎＡｓなどのインジウム系半導体などが挙げられる。本発明においては、前記半導体が、ガリウム（Ｇａ）またはケイ素（Ｓｉ）を含む半導体であるのが好ましく、酸化物半導体であるのがより好ましく、少なくともガリウムを含むのが最も好ましい。
【００３５】
前記エピタキシャル結晶成長手段は、本発明の目的を阻害しない限り、特に限定されず、公知の手段であってもよい。前記エピタキシャル結晶成長手段としては、例えば、ＣＶＤ法、ＭＯＣＶＤ法、ＭＯＶＰＥ法、ミストＣＶＤ法、ミスト・エピタキシー法、ＭＢＥ法、ＨＶＰＥ法またはパルス成長法などが挙げられる。本発明においては、前記エピタキシャル結晶成長手段が、ミストＣＶＤ法またはミスト・エピタキシー法であるのが好ましい。
【００３６】
以下、本発明の好適な例として、ミストＣＶＤ法を用いて、前記エピタキシャル膜として結晶性酸化物薄膜を前記結晶成長用基板上に成膜した例を挙げて、本発明をさらに詳細に説明する。
【００３７】
前記結晶性酸化物薄膜は、結晶性酸化物半導体薄膜であるのが好ましく、前記結晶性酸化物半導体薄膜はアニール処理後であってもよく、これにより、結晶性薄膜とオーミック電極との間にオーミック電極が合金化・混晶化した金属酸化膜が形成されていてもよい。なお、前記オーミック電極としては、例えば、アルミニウム（Ａｌ）、チタン（Ｔｉ）、ニッケル（Ｎｉ）、金（Ａｕ）、クロム（Ｃｒ）、タングステン（Ｗ）及びバナジウム（Ｖ）並びに白金（Ｐｔ）、パラジウム（Ｐｄ）、金（Ａｕ）クロム（Ｃｒ）、ニッケル（Ｎｉ）、銅（Ｃｕ）及びコバルト（Ｃｏ）などが挙げられる。
【００３８】
前記結晶性酸化物薄膜は、ドーパントが含まれていてもよい。前記ドーパントは、特に限定されず、公知のものであってよい。前記ドーパントとしては、例えば、スズ、ゲルマニウム、ケイ素、チタン、ジルコニウム、バナジウムまたはニオブ等のｎ型ドーパント、またはｐ型ドーパントなどが挙げられる。本発明においては、前記ドーパントが、ＧｅまたはＳｉであるのが好ましい。前記ＧｅまたはＳｉの含有量は、前記結晶性酸化物薄膜の組成中、０．００００１原子％以上であるのが好ましく、０．００００１原子％〜２０原子％であるのがより好ましく、０．００００１原子％〜１０原子％であるのが最も好ましい。
【００３９】
また、前記結晶性酸化物薄膜は、炭素を実質的に含有していない。「炭素を実質的に含有していない」とは、具体的には、炭素の含有量が、前記結晶性酸化物薄膜の組成中、０．１原子％以下であることをいい、好ましくは０．０１原子％以下であり、より好ましくは０．００１原子％以下である。
【００４０】
また、前記結晶性酸化物薄膜は、半値幅が５０ａｒｃｓｅｃ以下であるのが好ましく、４０ａｒｃｓｅｃ以下であるのがより好ましい。前記半値幅は、Ｘ線測定（アウト・オブ・プレーン（Ｏｕｔ−ｏｆ−ｐｌａｎｅ）測定）の半値幅である。
【００４１】
＜結晶性酸化物薄膜＞
前記結晶性酸化物薄膜は、コランダム構造を有する結晶性酸化物、またはβ−ガリア構造を有する結晶性酸化物を主成分として含んでいるのが好ましく、前記結晶性酸化物がα−Ｇａ２Ｏ３またはβ−Ｇａ２Ｏ３を主成分として含んでいるのがより好ましい。「主成分」とは、結晶性酸化物がα−Ｇａ２Ｏ３である場合、前記薄膜の金属元素中のガリウムの原子比が０．５以上の割合でα−Ｇａ２Ｏ３が含まれていればそれでよい。本発明においては、前記薄膜中の金属元素中のガリウムの原子比が０．７以上であることが好ましく、０．８以上であるのがより好ましい。また、結晶性酸化物半導体薄膜の厚さは、特に限定されず、１μｍ以下であってもよいし、１μｍ以上であってもよいが、本発明においては、３μｍ以上であることが好ましく、５μｍ以上であることがより好ましく、１０μｍ以上であることが最も好ましい。なお、前記結晶性酸化物薄膜は、通常、単結晶であるが、多結晶であってもよい。
【００４２】
前記結晶性酸化物薄膜は、前記結晶基板上に直接形成されてもよいし、別の層を介して形成されてもよい。別の層としては、別の組成のコランダム構造結晶薄膜、コランダム構造以外の結晶薄膜、又はアモルファス薄膜などが挙げられる。構造としては、単層構造であってもよく、複数層構造であってもよい。また、同一の層内に２相以上の結晶相が混じっていてもよい。複数層構造の場合、結晶性酸化物薄膜は、例えば、絶縁性薄膜と導電性薄膜が積層されて構成されるが、本発明においては、これに限定されるものではない。なお、絶縁性薄膜と導電性薄膜とが積層されて複数層構造が構成される場合、絶縁性薄膜と導電性薄膜の組成は、同じであっても互いに異なっていてもよい。絶縁性薄膜と導電性薄膜の厚さの比は、特に限定されないが、例えば、（導電性薄膜の厚さ）／（絶縁性薄膜の厚さ）の比が０．００１〜１００であるのが好ましく、０．１〜５がさらに好ましい。このさらに好ましい比は、具体的には例えば、０．１、０．２、０．３、０．４、０．５、０．６、０．７、０．８、０．９、１、１．１、１．２、１．３、１．４、１．５、１．６、１．７、１．８、１．９、２、３、４、５であり、ここで例示した数値の何れか２つの間の範囲内であってもよい。
【００４３】
導電性薄膜は、本発明の目的を阻害しない範囲において、導電性を付与すべく不純物でドーピングされていてもよい。絶縁性薄膜は、通常、不純物のドーピングが不要であるが、導電性が現れない程度にドーピングされていてもよい。
【００４４】
前記結晶性積層構造体は、原料溶液を微粒子化して生成される原料微粒子をキャリアガスによって成膜室に供給して前記成膜室内に配置された前記下地基板上に前記結晶性酸化物薄膜を形成することで製造される。本発明においては、ドーピング処理を、前記原料溶液に異常粒抑制剤を含めて行うのが好ましい。前記原料溶液に異常粒抑制剤を含めてドーピング処理を行うことで、効率よく、工業的有利に表面粗さが０．１μｍ以下の結晶性酸化物薄膜を備える結晶性積層構造体を製造することができる。ドーピング量は、本発明の目的を阻害しない限り、特に限定されないが、原料溶液中、体積比で、０．０１〜１０％であるのが好ましく、０．１〜５％であるのがより好ましい。また、本発明においては、ノンドープも好ましい。
【００４５】
異常粒抑制剤は、成膜過程で副生する粒子の発生を抑制する効果を有するものをいい、結晶性酸化物薄膜の表面粗さを０．１μｍ以下とすることができれば特に限定されないが、本発明においては、Ｂｒ、Ｉ、ＦおよびＣｌから選択される少なくとも１種からなる異常粒抑制剤であるのが好ましい。安定的に膜形成をするために異常粒抑制剤として、ＢｒやＩを薄膜中に導入すると異常粒成長による表面粗さの悪化を抑制することができる。異常粒抑制剤の添加量は、異常粒を抑制できれば特に限定されないが、原料溶液中、体積比で５０％以下であることが好ましく、３０％以下であることがより好ましく、１〜２０％の範囲内であることが最も好ましい。このような好ましい範囲で異常粒抑制剤を使用することにより、異常粒抑制剤として機能させることができるので、結晶性酸化物薄膜の異常粒の成長を抑制して表面を平滑にすることができる。
【００４６】
結晶性酸化物薄膜の形成方法は、本発明の目的を阻害しない限り、特に限定されないが、例えば、ガリウム化合物及び所望によりインジウム化合物、アルミニウム化合物又は鉄化合物を結晶性酸化物薄膜の組成に合わせて組み合わせた原料化合物を酸化反応させることによって形成可能である。これによって、下地基板上に、下地基板側から結晶性酸化物半導体薄膜を結晶成長させることができる。ガリウム化合物としては、ガリウム金属を出発材料として成膜直前にガリウム化合物に変化させたものであってもよい。ガリウム化合物としては、ガリウムの有機金属錯体（例：アセチルアセトナート錯体）やハロゲン化物（フッ化物、塩化物、臭化物、又はヨウ化物）などが挙げられるが、本発明においては、ハロゲン化物（フッ化物、塩化物、臭化物、又はヨウ化物）を用いることが好ましい。
【００４７】
結晶性酸化物薄膜の成膜温度は、特に限定されないが、８００℃以下が好ましく、７００℃以下がより好ましい。また、前記成膜を、本発明の目的を阻害しない限り、真空下、非酸素雰囲気下、還元ガス雰囲気下および酸素雰囲気下のいずれの雰囲気下で行われてもよく、また、常圧下、大気圧下、加圧下および減圧下のいずれの条件下で行われてもよいが、本発明においては、常圧下または大気圧下で行われるのが好ましい。なお、膜厚は成膜時間を調整することにより、設定することができる。
【００４８】
また、キャリアガスの種類としては、本発明の目的を阻害しない限り特に限定されず、例えば、酸素、オゾン、窒素やアルゴン等の不活性ガス、または水素ガスやフォーミングガス等の還元ガスなどが好適な例として挙げられる。また、キャリアガスの種類は１種類であってよいが、２種類以上であってもよく、キャリアガス濃度を変化させた希釈ガス（例えば１０倍希釈ガス等）などを、第２のキャリアガスとしてさらに用いてもよい。また、キャリアガスの供給箇所も１箇所だけでなく、２箇所以上あってもよい。キャリアガスの流量は、特に限定されないが、０．０１〜２０Ｌ／分であるのが好ましく、１〜１０Ｌ／分であるのがより好ましい。
【００４９】
より具体的には、結晶性酸化物薄膜は、原料化合物が溶解した原料溶液から生成されたミスト状の原料微粒子を成膜室に供給して、前記成膜室内で前記原料化合物を反応させることによって形成することができる。原料溶液の溶媒は、特に限定されないが、水、過酸化水素水または有機溶媒であることが好ましい。本発明においては、通常、ドーパント原料の存在下で、上記原料化合物を酸化反応させる。なお、ドーパント原料は、好ましくは、原料溶液に含められて、原料化合物と共に微粒子化される。
【００５０】
ドーパント原料としては、ドーピングされる金属単体又は化合物（例：ハロゲン化物、酸化物）などが挙げられる。
【００５１】
本発明によれば、前記結晶性酸化物薄膜の結晶性を向上させるだけでなく、膜厚の限界値を伸ばすこともできる。なお、本発明においては、成膜後、アニール処理を行ってもよい。
【００５２】
また、本発明においては、前記結晶性酸化物薄膜上に、直接または別の層を介して、酸化物半導体層または／および窒化物半導体層（例えばＧａＮ系半導体層等）を備えていてもよい。
【００５３】
前記結晶性積層構造体は半導体装置に有用である。前記結晶性積層構造体を用いて形成される半導体装置としては、ＭＩＳやＨＥＭＴ等のトランジスタやＴＦＴ、半導体‐金属接合を利用したショットキーバリアダイオード、他のＰ層と組み合わせたＰＮ又はＰＩＮダイオード、受発光素子が挙げられる。本発明においては、前記結晶性積層構造体をそのまま又は前記結晶基板と前記結晶性酸化物薄膜とを剥離等して、半導体装置に用いることができる。
本発明においては、前記結晶性積層構造体の結晶性酸化物薄膜上に、直接または別の層を介して、ショットキー電極を備え、前記結晶性積層構造体の下地基板上に、直接または別の層を介して、オーミック電極を備える半導体装置が好ましく、前記結晶性酸化物薄膜の半導体特性により、半導体装置そのものの信頼性を向上させることができる。
前記ショットキー電極やオーミック電極は、公知のものであってよく、公知の手段を用いて、これらを前記結晶性積層構造体に備えることができる。なお、別の層を介する場合の別の層としては、公知の半導体層、絶縁体層、導体層などが挙げられ、これらの層は、公知のものであってよく、本発明においては、公知の手段でもって、これらの層を積層することができる。
【実施例】
【００５４】
以下、本発明の実施例を説明するが、本発明はこれらに限定されるものではない。
【００５５】
１．ミスト・エピタキシー装置
まず、図６を用いて、本実施例で用いたミスト・エピタキシー装置１９を説明する。ミスト・エピタキシー装置１９は、下地基板等の被成膜試料２０を載置する試料台２１と、キャリアガスを供給するキャリアガス源２２と、キャリアガス源２２から送り出されるキャリアガスの流量を調節するための流量調節弁２３と、原料溶液２４ａが収容されるミスト発生源２４と、水２５ａが入れられる容器２５と、容器２５の底面に取り付けられた超音波振動子２６と、内径４０ｍｍの石英管からなる成膜室２７と、成膜室２７の周辺部に設置されたヒータ２８を備えている。試料台２１は、石英からなり、被成膜試料２０を載置する面が水平面から傾斜している。成膜室２７と試料台２１をどちらも石英で作製することにより、被成膜試料２０上に形成される薄膜内に装置由来の不純物が混入することを抑制している。
【００５６】
２．結晶成長用基板の作製
＜実施例１＞
結晶基板としてａ面サファイア基板を用いた。結晶成長面をａ面、第１の結晶軸をｃ軸、第２の結晶軸をｍ軸とし、ＳＯＧをスピンコーターで塗布し、フォトリソグラフィー法を用いて、ｃ軸に垂直となるように、ａ面サファイア基板上に、ＳｉＯ２のストライプを形成した。なお、サファイア基板の熱膨張係数は、ｃ軸に平行な熱膨張係数が、ｃ軸に垂直な熱膨張係数より高く、例えば４０〜４００℃のｃ軸に平行な熱膨張係数は７．７×１０−６／Ｋであり、ｃ軸に垂直な熱膨張係数は７．０×１０−６／Ｋである。
【００５７】
＜比較例１＞
結晶基板としてｃ面サファイア基板を用いた。結晶成長面をｃ面、第１の結晶軸をａ軸、第２の結晶軸をｍ軸とし、ＳＯＧをスピンコーターで塗布し、焼成後、フォトリソグラフィー法を用いて、ａ軸に垂直となるように、ｃ面サファイア基板上に、ＳｉＯ２のストライプを形成した。
【００５８】
＜比較例２＞
結晶成長用基板として、ｃ面サファイア基板を用いた。
【００５９】
３．原料溶液の作製
臭化ガリウム０．１ｍｏｌ／Ｌの水溶液を調整し、この際、さらに４８％臭化水素酸溶液を体積比で１０％となるように含有させ、これを原料溶液とした。
【００６０】
４．成膜準備
上記３．で得られた原料溶液２４ａをミスト発生源２４内に収容した。次に、被成膜試料２０として、１辺が１０ｍｍの正方形の結晶成長用基板を試料台２１上に設置させ、ヒータ２８を作動させて成膜室２７内の温度を５８０℃にまで昇温させた。次に、流量調節弁２３を開いてキャリアガス源２２からキャリアガスを成膜室２７内に供給し、成膜室２７の雰囲気をキャリアガスで十分に置換した後、キャリアガスの流量を５Ｌ／ｍｉｎに調節した。なお、キャリアガスとして酸素を用いた。
【００６１】
５．単層膜形成
次に、超音波振動子２６を２．４ＭＨｚで振動させ、その振動を、水２５ａを通じて原料溶液２４ａに伝播させることによって、原料溶液２４ａを微粒子化させて原料微粒子を生成した。この原料微粒子が、キャリアガスによって成膜室２７内に導入され、５８０℃にて、成膜室２７内で反応して、被成膜試料２０上に薄膜を形成した。なお、成膜時間は６時間であった。
【００６２】
６．評価
上記５．にて得られたα−Ｇａ２Ｏ３薄膜の相の同定をした。同定は、薄膜用ＸＲＤ回折装置を用いて、１５度から９５度の角度で２θ／ωスキャンを行うことによって行った。測定は、ＣｕＫα線を用いて行った。その結果、実施例１および比較例１〜２のいずれの膜もα−Ｇａ２Ｏ３であった。
【００６３】
また、実施例１および比較例１〜２の膜につき、膜厚から成膜レートを算出した。結果を表１に示す。
【００６４】
【表１】
0006478020.tif 000002
【００６５】
実施例１のエピタキシャル膜につき光学顕微鏡を用いて断面を調べた。結果を図７に示す。また、比較例１のエピタキシャル膜についても光学顕微鏡を用いて断面を調べた。結果を図８に示す。図８から明らかなように、ほとんどの領域で横方向においてあまり成長していないことがわかる。
【００６６】
＜製造例＞
ａ面サファイア基板にテラス幅約３μｍ、溝幅約５μｍ、溝深さ約３μｍで、周期的なストライプ状の溝構造を作製して、これを凹部とする。サファイア基板を用いて、実施例１と同様にして、成膜した。得られた膜の相については、Ｘ線回折により、膜がコランダム構造を有するα−Ｇａ２Ｏ３膜であることが確認できた。半値幅は、８３ａｒｃｓｅｃであった。
【産業上の利用可能性】
【００６７】
本発明の結晶成長用基板は、結晶性積層構造体の製造に有用であり、前記結晶性積層構造体は、半導体（例えば化合物半導体電子デバイス等）、電子部品・電気機器部品、光学・電子写真関連装置、工業部材などあらゆる分野に用いることができるが、特に、半導体装置に有用である。
【符号の説明】
【００６８】
１    結晶成長面
２    凸部
３    凹部
５    マスク層
１０    結晶基板
１１    結晶成長用基板
１９    ミスト・エピタキシー装置
２０    被成膜試料
２１    試料台
２２    キャリアガス源
２３    流量調節弁
２４    ミスト発生源
２４ａ  原料溶液
２５    容器
２５ａ  水
２６    超音波振動子
２７    成膜室
２８    ヒータ
【図１】
0006478020.tif 000003
【図２】
0006478020.tif 000004
【図３】
0006478020.tif 000005
【図４】
0006478020.tif 000006
【図５】
0006478020.tif 000007
【図６】
0006478020.tif 000008
【図７】
0006478020.tif 000009
【図８】
0006478020.tif 000010